Brevet FR2379592A1 — publié le 19780901

La présente invention est relative à un produit d'étanchéité. On connaît actuellement sur le marché des produits de ce genre à base de solutions de bitumes, avec ou sans addition de caoutchouc, dans un solvant hydrocarboné, ou de dispersion de bitumes ou de matières plastiques. Ces produits d'étan- chérit8 présentent l'inconvénient qu'ils ne peuvent Ètre appliqués par temps de pluie, sur des surfaces exposées à la pluie. Par ailleurs, pour protéger des parois situées normalement sous l'eau telles que des parois de piscines ou de citernes d'eau, ces parois doivent être entièrement sèches avant l'application du produit de revêtement et il y a lieu d'attendre jusqu'à ce que le revêtement soit entièrement durci à l'air, à l'abri. de l'eau, avant de mettre ces parois en contact avec l'eau. Pour obvier à ces inconvénients on a mis au point, suivant l'invention, un produit d'étanchéité comprenant un liant filmogène, insoluble dans l'eau, et un solvant approprié pour ce liant, au moins partiellement miscible dans l'eau. Suivant une forme avantageuse de réalisation de l'invention, le liant est de nature telle à précipiter et à former un film continu imperméable lorsque le produit étalé est au contact de l'eau. Dans le produit suivant l'invention, le solvant miscible dans l'eau comprend au moins 50% de composés miscibles dans l'eau, par exemple des éthers de glycol, tels que butylglycol, isopropylglycol ou éthylglycol,des alcools, du diacétone-al coo; des cétones, de l'étbylèneglycol et du propylèneglycol ou des mélanges de ces composés. I1 est préférable que la concentration du solvant en composés miscibles dans l'eau soit inférieure à lO0%i car en cas d'application sur surface humide le solvant risque d'être extrait trop rapidement par l'eau présente sur le support, ce qui rendrait l'étalement sur la surface à revêtir trop difficile ou impossible.Le solvant miscible dans l'eau comprendra par conséquent, de préférence de 65 à 85% de composés miscibles dans l'eau, et de 15 à 35% de composés insolubles dans l'eau On utilise comme liant filmogène, de préférence des produits de polymérisation, de copolymérisation ou de polycondensation, tels que des polyesters, des polyamides, des résines acryliques ou vinyliques, des Skydes, du copolymère d'éther vinylisobutylique-chlorure de vinyle, ou encore des caoutchoucs, tels que du~caoutchouc chloré ou cyclisé. Lors de l'étalement du produit suivant l'invention sur une surface mouillée par de l'eau, le solvant diffuse dans l'eau et il est entraîné par cette dernière. I1 en résulte une précipitation du liant filmogène, insoluble dans l'eau" et la formation d'un film continu et imperméable à l'eau sur la surface à rendre étanche. Lors de l'étalement du produit suivant l'invention, par temps sec, le solvant, qui se volatilise aisément, (on utilise en effet de préférence un solvant présentant une température d'ébullition comprise entre 82 et 170qu) s'évapore peu à peu et il se forme sur la surface à revêtir un film sec, étanche à l'eau. Le produit suivant l'invention comprend éventuellement en outre des agents auxiliaires, tels que des agents plastifiants, mouillants, stabilisants, desEagments et/oudes charges. On peut ajouter au produit suivant l'invention, à titre d'agent plastifiant, par exemple de la paraffine chlorée ou des phtalates. Dans le cas de l'utilisation de caoutchouc chloré, comme liant, il peut être avantageux d'introduire dans le produit suivant l'invention par exemple de l'huile de soja époxy- dée à titre de stabilisant et d'accepteur d'acide, en particulier du HC1 éventuellement dégagé par le caoutchouc. On peut aussi ajouter au produit de la lécithine à titre d'agent mouillant et d'antidéposant pour les pigments et les charges. Le produit suivant l'invention présente le grand avantage de permettre son application, méme par légère pluie, et d'obtenir la formation d'un film absolument étanche à l'eau, pratiquement immédiatement. Ce film sèche m8me sous eau. Le produit peut titre étalé sur les surfaces à revêtir, notamment au pinceau, au rouleau ou au pistolet. Il ne nécessite ni l'emploi d'un brtleur, ni le mélange de composants différents avec application immédiate obligatoire, ni l'utilisation de bandes ou de feuilles. Ce produit fournit un revêtement étanche à l'eau, bien résistant aux intempéries et présentant une grande souplesse et élasticité.On peut par conséquent avantageusement l'utiliser pour rendre étanches des toits ou des parties de toit, des murs, des citernes, des piscines, etc...; par exemple ce produit peut etre utilisé pour rendre étanches des toitures asphaltées ou recouvertes de roofing, étant donné que les solvants miscibles à l'eau utilisés n'attaquent que faiblement le bitume. Enfin, le revêtement obtenu, tout en étant imperméable à l'eau liquide extérieure, ne l'est pas pour la vapeur et permet dans une certaine mesure l'évaporation de l'eau contenue éventuellement dans le support sur lequel on a appliqué le produit suivant l'invention. Le produit peut enfin se présenter sous la forme d'une composition liquide, semi-liquide ou pateuse. Le produit suivant l'invention est décrit d'une manière plus détaillée à l'aide des exemples ci-dessous, sans entre pour autant limité par ces-derniers. Exemple 1. On dissout lOkg de osxtehoucchi46 das D kg dut mSaF ge de butylglycol/solvant naphta (75/25). On ajoute ensuite, tout en mélangeant 0,500 kg de lécithine de soja, 5 kg de paraffine chlorée à 40% de chlore, 5. kg de paraffine chlorée à 70% de chlore, 10 kg de dioxyde de titane du type rutile, 20 kg de sulfate de baryum, 5 kg de microtalc, 20 microns, 3 kg de carbonate de calcium, 1 kg d'huile de soja époxydée. Exemple 2. On dissout lOkg de copolymère d'éther vinylisobutylique-chlorure de vinyle dans 20kg d'yn mélange d'éthylglycol/ solvant naphta (75/2t On ajoute alors, tout en mélangeant 0,500 kg de lécithine de soja, 10 kg de paraffine chlorée à 70% de chlore, 16 kg de dioxyde de titane du type rutile, 15 kg de dolomie micronisée, 20 kg de sulfate de baryum, 5 kg de microtalc, 20 microns, 8 à 10 kg d'éthylglycol. I1 doit entre entendu que la présente invention n'est en aucune façon limitée aux formes de réalisation décrites ci-dessus et que bien des modifications peuvent y titre apportées sans sortir du cadre du présent brevet REVENDICATIONS 1. Produit d'étanchéité, caractérisé en ce qu'il comprend un liant filmogène, insoluble dans l'eau, et un solvant approprié pour ce liant, au moins partiellement miscible dans l'eau. 2. Produit suivant la revendication 1, caractérisé en ce que le solvant s'évapore aisément à la température ambiante. 3. Produit suivant l'une ou l'autre des revendications 1 et 2, caractérisé en ce que le solvant comprend au moins 50%, de préférence-de 65 à 85%, de composés miscibles dans l'eau. 4. Produit suivant l'une quelconque des revendications 1 à 3, caractérisé en ce que le solvant comprend au moins un composé choisi dans le groupe formé par des éthers de glycol, des alcools, du diacétone-alcool, des cétones, de 1'éthylène-glycol et du propylèneglycol. 5. Produit suivant la revendication 4, caractérisé en ce que le solvant est du butylglycol, de l'isopropylglycol ou de l'éthylglycol. 6. Produit suivant l'une quelconque des revendications 1 à 5, caractérisé en ce que le liant est de nature telle à précipiter et à former un film continu et imperméable lorsque le produit étalé est au contact de l'eau. 7. Produit suivant l'une quelconque des revendications 1 à 6, caractérisé en ce que le liant comprend au moins un composé choisi dans le groupe formé par des produits de polymérisation, de copolymérisation ou de polycondensation, tels que des polyesters, des polyamides, des résines acryliques ou vinyliques, du copolymère d'éther vinylisobutylique - chlorure de vinyle, et des caoutchoucs tels que du caoutchouc chloré ou cyclisé. 8. Produit suivant l'une quelconque des revendications 1 à 7, caractérisé en ce qu'il comprend des agents auxiliaires, tels que des agents plastifiants, mouillants, stabili sants, des pigments et/ou des charges. 9. Produit suivant la revendication 8, caracté risé en ce quil comprend, comme agent plastifiant, au moins un compose choisi dans le groupe forme par des paraffines chlorées et des phtalatesc 100) Produit suivant l'une ou l'autre des revendications 8 et 9, caracterisé en ce qu'il comprend, dans le cas où le liant où le liant est du caoutchouc chloré, de l'huile de soja, en particulier du HCL eventuellement degagé par le caoutchouc. 110) Produit suivant lçune quelconque des revendications 1 à 10, caractérisé en ce qu'il se présente sous la forme d'une composition liquide, semi-liquide ou pâteuse. 120) Procédé d'utilisation d'un produit d'étanchéite suivant l'une quelconque des revendications 1 à 11, caractérisé en ce qu'on le met en oeuvre pour rendre étanches des toitures